КОМПОЗИЦИЯ ГИБРИДНОГО ГЕРМЕТИКА

1. Композиция гибридного герметика, включающая
акриловый форполимер;
изоцианат, который представляет диизоцианат или полиизоцианат;
трехфункциональный акрилат в качестве агента поперечного сшивания и
катализатор.
2. Композиция гибридного герметика по п.1, где акриловый форполимер содержится в количестве от 30 до 97% масс., изоцианат содержится в количестве от 1 до 10% масс., агент поперечного сшивания содержится в количестве от 1 до 10% масс., катализатор содержится в количестве от 0,01 до 0,2% масс.
3. Гибридный герметик по п.1, дополнительно включающий пластификатор, содержащийся в количестве от 0 до 15% масс., инициатор, содержащийся в количестве от 0,01 до 0,1% масс., и растворитель, содержащийся в количестве от 1 до 15% масс., антиоксидант, содержащийся в количестве от 0,1 до 2% масс., промотор адгезии и акцептор влаги, каждый содержащийся в количестве от 0,1 до 1% масс. и ультрафиолетовый (УФ) стабилизатор, содержащийся в количестве от 0,1 до 2% масс.
4. Композиция гибридного герметика по п.3, где акриловый форполимер содержится в количестве от 53 до 93% масс., изоцианатный функциональный мономер содержится в количестве от приблизительно 2 до 8% масс., агент поперечного сшивания содержится в количестве 1-8% масс., катализатор содержится в количестве от 0,02 до 0,1% масс., пластификатор содержится в количестве от 0 до 8% масс., инициатор содержится в количестве от 0,01 до 0,05% масс., растворитель представляет не содержащий VOC растворитель и содержится в количестве от 2 до 12% масс., антиоксидант содержится в количестве от 0,2 до 1,0% масс., промотор адгезии и акцептор влаги каждый содержится в количестве от 0,2 до 1% масс. и УФ стабилизатор содержится в количестве от 0,3 до 1,2% масс.
5. Композиция гибридного герметика по п.3, где акриловый форполимер содержится в количестве от 64 до 92% масс., изоцианатный функциональный мономер содержится в количестве от 2 до 6% масс., агент поперечного сшивания содержится в количестве от 3 до 6% масс., катализатор содержится в количестве от 0,03 до 0,07% масс., пластификатор содержится в количестве от 0 до 6% масс., инициатор содержится в количестве от 0,01 до 0,03% масс., растворитель представляет не содержащий VOC растворитель и содержится в количестве от 1,5 до 10% масс., антиоксидант содержится в количестве от 0,2 до 0,6% масс., промотор адгезии и акцептор влаги каждый содержится в количестве от 0,2 до 0,8% масс. и УФ стабилизатор содержится в количестве от 0,4 до 1% масс.
6. Композиция гибридного герметика по п.1, где изоцианатом является один из алифатических, ароматических, циклоалифатических, арилалифатических, арилалкиловых изоцианатов или их смеси.
7. Композиция гибридного герметика по п.1, где изоцианат представляет один из следующих: 2,4-толуолдиизоцианат, 2,6-толуолдиизоцианат, 4,4′-дифенилметилендиизоцианат, изофорондиизоцианат, дициклогексидилметандиизоцианат, жидкий дифенилметандиизоцианат, содержащий 2,4- и 4,4′-изомеры, или их смеси.
8. Композиция гибридного герметика по любому из пп.1-5, где агент поперечного сшивания представляет собой один из следующих: триакрилат триметилолпропана, триметакрилат триметилолпропана или триакрилат трис(2-гидроксиэтил)изоцианурата.
9. Композиция гибридного герметика по любому из пп.3-5, где пластификатором является один из следующих: трис(2-этилгексил)тримеллитат, триметилпентанилдиизобутират, не содержащий фталата сложный эфир алкилсульфоновой кислоты с фенолом, пластификатор на основе сложного бензоатного эфира или их смеси.
10. Композиция гибридного герметика по любому из пп.3-5, где инициатором является один из следующих: третбутилгидропероксид (TBHP), третбутилпероксибензоат (TBPB), гидропероксид кумола (CHP) или их смеси.
11. Композиция гибридного герметика по любому из пп.3-5, где растворителем является один из следующих: диметилкарбонат, пропиленкарбонат, третбутилацетат или их смеси.
12. Композиция гибридного герметика по любому из пп.3-5, где антиоксидантом является один из следующих: дитридецилтиодипропионат, дилаурилтиодипропионат, дистеарилтиодипропионат, 3,5-бис(1,1-диметилэтил)-4-сложный октадециловый эфир гидроксибензолпропановой кислоты, трис(2,4-дитретбутилфенил)фосфит или их смеси.
13. Композиция гибридного герметика по любому из пп.3-5, где промотором адгезии является один из следующих: 3-аминопропилтриэтоксисилан, 3-аминопропилтриметоксисилан, глицидоксипропилтриметоксисилан, N-(бета-аминоэтил)-гамма- аминопропилтриметоксисилан или их смесь.
14. Способ получения композиции гибридного герметика, включающий
совместное введение акрилового форполимера, необязательно наполнителя, пластификатора и антиоксиданта, растворенного в растворителе, в реакторную емкость;
смешение с образованием гомогенной массы;
введение в массу агента поперечного сшивания, инициатора, промотора адгезии и акцептора влаги;
охлаждение массы;
введение в массу УФ стабилизаторов в требуемом количестве растворителя;
продолжение реакции с добавлением эффективного количества изоцианатного функционального мономера и катализатора при интенсивном перемешивании с получением конечной загрузки;
обработку конечной загрузки под вакуумом и
расфасовку конечной загрузки после переработки в атмосфере азота.
15. Способ по п.14, где акриловый форполимер, необязательно наполнитель и пластификатор добавляют вместе в реакторную емкость, смешивают вихревым образом смесь в течение приблизительно 15 минут при 64°C±10,0°C, вводят в массу агент поперечного сшивания и инициатор и перемешивают еще в течение 60 минут при 64°C±10,0°C, через 60 минут добавляют промотор адгезии и акцептор влаги и затем массу охлаждают до 55-60°C, УФ стабилизаторы растворяют в требуемом количестве растворителя, который не содержит VOC, и вводят в массу, и реакцию проводят еще в течение 10 минут, конечную загрузку обрабатывают в течение 20 минут под вакуумом при 600 мм рт.ст. и расфасовывают в атмосфере азота.